(57)【要約】【課題】ＥＬパネルに筆記または塗布した描線が長時間発光を持続しつつその発光強度も維持されるＥＬパネル用水性インキ組成物を提供する。【解決手段】少なくとも水と着色剤とイオン性物質と高沸点水溶性有機溶剤とを含有することを特徴とする。【選択図】      図１
2004277643.tif 000002
【特許請求の範囲】
【請求項１】
少なくとも水と着色剤とイオン性物質と高沸点水溶性有機溶剤とを含有することを特徴とするＥＬパネル用水性インキ組成物。
【請求項２】
少なくとも水と着色剤と塩化ラウリルトリメチルアンモニウムとを含有することを特徴とするＥＬパネル用水性インキ組成物。
【請求項３】
少なくとも水と着色剤と塩化カルシウムまたは塩化マグネシウムとを含有することを特徴とするＥＬパネル用水性インキ組成物。
【請求項４】
前記イオン性物質が、陰イオン性または陽イオン性または両性のいずれかの界面活性剤である請求項１記載のＥＬパネル用水性インキ組成物。
【請求項５】
前記高沸点水溶性有機溶剤が、グリセリン，エチレングリコール，ジエチレングリコール，プロピレングリコール，ポリエチレングリコール，トリエタノールアミンより選択された１種または２種以上を含有することを特徴とする請求項１または４記載のＥＬパネル用水性インク組成物。
【請求項６】
前記着色剤が顔料であることを特徴とする請求項１〜５のいずれかに記載のＥＬパネル用水性インキ組成物。
【発明の詳細な説明】
【０００１】
【発明の属する技術分野】
本発明は、ボールペン、マーキングペン等の筆記具用インキや、印刷インキ、及びインクジェットインキ等に使用され、特にエレクトロルミネッセンスパネル（ｅｌｅｃｔｒｏｌｕｍｉｎｅｓｃｅｎｃｅ  ｐａｎｅｌ；以降、単に「ＥＬパネル」と称する。）に筆記・印刷等するのに用いられる水性インキ組成物に関するものである。
【０００２】
【従来の技術】
これまで、描線が発光するインキとしては、蛍光増白剤を含有し描線に紫外線を照射することにより発光するインキ（例えば、特許文献１参照。）や、蓄光物質を含有し太陽光等を照射することにより発光を持続するインキ（例えば、特許文献２，３参照。）、等が知られていた。
しかし、蛍光増白剤を含有し紫外線で発光するインキは、紫外線を発光するのに大きな電力を消費するだけでなく簡単に持ち運ぶことが困難であるし、また、蓄光物質を含有するインキの発光は、励起状態から基底状態へ戻る際のリン光であるため明るい場所では発光を確認することができず、暗いところでも経時的に発光が弱くなってしまうので通常２４時間程度で目視で確認できないくらいになってしまう等の問題があった。
最近になって、その新たな手段として、特許文献４に記載されるようなＥＬパネルを用いた発光装置が提案された。このＥＬ発光装置は、局部可変シート状部材とその裏面全体に密接された導電性シートからなる裏面電極層が備えられており、その局部可変シート状部材を加圧、溶融などの物理的または溶剤等の溶解による化学的操作により所望の発光パターンを選択的に発光させられる仕組みになっている。従って、ユーザーが任意に描線を描いた部分を発光させることが可能であるが、通電しない状態では描線に色がないので描線が判り難く、書き換えが容易でなかった。
そこで、通常の市販されている水性マーキングペン等を用いてＥＬパネル表面に描線を描くことにより、水性インキの導電性程度でも描線が発光する特定の種類のＥＬパネルが提案されている。
しかし、通常の市販されている筆記具等に用いられる水性インキ中には、ＥＬパネルを長時間にわたって発光させられることが可能なほどの導電性物質や水溶性有機溶剤を含有していないため、水分等の揮発により描線の導電性が早期に低下ないし消滅してしまい、比較的短い時間で発光しなくなってしまうという問題点があった。
【０００３】
【特許文献１】
特開平５−８６３６２号公報
【特許文献２】
特開平１１−２３６５２４号公報
【特許文献３】
特開２０００−１０９７４０号公報
【特許文献４】
特開２００２−３２９５８４号公報
【０００４】
【発明が解決しようとする課題】
本発明は上記問題点を解決するものであり、ＥＬパネルに筆記または塗布した描線が長時間発光を持続しつつ、且つその発光強度も維持することが可能なＥＬパネル用水性インキ組成物を提供することを目的とする。
【０００５】
【課題を解決するための手段】
上述した目的を達成する本発明第１発明のＥＬパネル用インキ組成物は、少なくとも水と着色剤とイオン性物質と高沸点水溶性有機溶剤とを必須成分として含有することを特徴としたものである（請求項１）。
【０００６】
前記必須成分のうち、水及び着色剤のみを含有するインキ組成物の場合、通常、含有している着色剤中に多少の不純物が存在し、それにより導電性を有するため、該インキ組成物を用いたマーキングペン等でＥＬパネル表面に描かれた描線も筆記直後は導電性を有し発光するが、水は比較的短時間で揮発（蒸発）してしまうため、描線も比較的短時間で導電性を喪失してしまい、その結果、描線が短時間で発光しなくなってしまう。
【０００７】
また、前記必須成分のうち、高沸点水溶性有機溶剤を欠く水と着色剤とイオン性物質（但し、後述する塩化ラウリルトリメチルアンモニウムまたは塩化カルシウムまたは塩化マグネシウムを除く。）のみを含有するインキ組成物の場合も、同様に水が比較的短時間で揮発してしまうため、描線が比較的短時間で導電性を喪失して短時間で発光しなくなってしまう。
【０００８】
更に、前記必須成分のうちイオン性物質を欠いた、水と着色剤および高沸点水溶性有機溶剤のみを含有するインキ組成物を用いたマーキングペン等でＥＬパネルの表面に描かれた描線は、高沸点水溶性有機溶剤の効果により長時間発光を続けるものの、非導電性である高沸点水溶性有機溶剤を含有するのでインク中に含まれる導電性物質の絶対量が少なくなってしまうため、発光強度が低下してしまう。
【０００９】
しかし、水と着色剤に加えてイオン性物質及び高沸点水溶性有機溶剤の両方を含有するインキ組成物では、これを用いたマーキングペン等でＥＬパネルの表面に筆記等すると、描かれた描線が高い発光強度を維持しつつ発光の持続時間を長くできることが本発明に係る研究により新たに見出された。
【００１０】
また、本発明の目的を達成する第２発明に係るＥＬパネル用インキ組成物は、少なくとも水と着色剤と塩化ラウリルトリメチルアンモニウムとを必須成分として含有することを特徴としたものである（請求項２）。
塩化ラウリルトリメチルアンモニウムはイオン性物質であるが、水に塩化ラウリルトリメチルアンモニウムを添加した場合は、高沸点水溶性有機溶剤を添加しなくても、これを用いたマーキングペン等でＥＬパネルの表面に筆記等すると、描かれた描線が高い発光強度を維持しつつ発光の持続時間を充分に長くできることが本発明に係る研究により新たに見出された。
【００１１】
更に、本発明の目的を達成する第３発明に係るＥＬパネル用インキ組成物は、少なくとも水と着色剤と塩化カルシウムまたは塩化マグネシウムとを必須成分として含有することを特徴としたものである（請求項３）。
この場合も、高沸点水溶性有機溶剤を添加しなくても、これを用いたマーキングペン等でＥＬパネルに筆記等すると、描かれた描線が高い発光強度を維持しつつ発光の持続時間を充分に長くできることが、本発明に係る研究により新たに見出された。
塩化カルシウム（臨海湿度  約３０％（２５度））及び塩化マグネシウム（臨界湿度  約３５％（２５度））は潮解性を有し臨界湿度が低いため、通常の湿度であれば空気中の水分を吸収してべとべとした状態となり、水分を保持した塩化カルシウムや塩化マグネシウムが電離し導電性を有するため描線の発光状態を持続できる。ちなみに、塩化カルシウムまたは塩化マグネシウム以外にも、臨界湿度が比較的低いものは同様の効果を期待することができる。
【００１２】
また、本発明に用いられる前記イオン性物質としては、非イオン性を除いた、即ち陰イオン性または陽イオン性または両性のいずれかの界面活性剤であることが好ましい（請求項４）。
界面活性剤は一般的に、湿潤剤、浸透剤、起泡剤、消泡剤、乳化剤、分散剤、可溶化剤、洗浄剤、潤滑剤、帯電防止剤、防錆剤、疎水化剤、殺菌剤、凝集剤などとしての作用効果があることが知られており、界面活性剤が本願発明における作用効果を発現する理由としては、帯電防止剤としての作用効果に基づくものと考えられる。帯電防止効果とは、非導電性表面に蓄積しやすい電子（静電気）を、帯電防止剤が形成する表面伝導層が表面の電気抵抗を低下させ、それにより拡散可能な表面積が増加し、表面電荷が減少することによって表面の帯電が緩和されることに起因している。すなわち、界面活性剤が帯電防止効果を発現する理由としては、▲１▼界面活性剤がイオン性を有し、▲２▼イオン性の界面活性剤は、その分子分極によって、分極の強い水を引きつけ吸湿性を有することによって電離状態になり、表面の導電性が発現するものと思われる。
この様に、イオン性を有する界面活性剤は水溶液中で電離してイオンとなるため、インキの導電性が高くなりＥＬパネルの表面に描いた描線の発光が良好なものとなるが、非イオン性の界面活性剤ではインキ中で電離せず導電性が得られないため、ＥＬパネル上の描線は発光しない。
さらに界面活性剤を使用したインキでは、ＥＬパネル面と描線との間の界面張力が減少し、ＥＬパネル表面に対する描線の濡れ性が向上するので、ＥＬパネル面が描線を弾くようなことがなく、容易に筆記が可能となる利点もある。
なお、本発明に係る第２発明の構成要件である塩化ラウリルトリメチルアンモニウムは、いわゆる陽イオン性界面活性剤に分類される物質で、塩化物イオンとの電気陰性度の差が大きいため、分子分極が大きくなり、そのために分極した水分子を引きつける能力が強いため、水溶性有機溶剤を添加する必要もなく、所望の性能を出現したものと考えられる。
【００１３】
更に、本発明に用いられる前記高沸点水溶性有機溶剤としては、グリセリン，エチレングリコール，ジエチレングリコール，プロピレングリコール，ポリエチレングリコール，トリエタノールアミンより選択された１種または２種以上を含有したものであることが好ましい（請求項５）。
これらの高沸点水溶性有機溶剤は、ある程度の吸湿性を有するため、蒸発し難い上に大気中の水分を吸収することもでき、その結果、これらの高沸点水溶性有機溶剤を添加したインキ組成物を用いたマーキングペン等で描いた描線は、より長時間発光することが可能となる。
【００１４】
また、本発明のインキ組成物に用いられる前記着色剤としては、顔料であることが好ましい（請求項６）。何故なら、ＥＬパネルの表面に描かれた描線は一定期間経過後に発光しなくなるので、従来の黒板、ホワイトボード等と同様に、描かれた描線を消して再筆記、再描画できることが好ましいと考えられるところ、着色剤が顔料であれば、描線がＥＬパネルに浸透することはなく、容易に描線を消すことができるからである。一方、着色剤として染料を用いると、染料がＥＬパネルに浸透することもあり、描線を消すことが困難になるので好ましくない。
【００１５】
【発明の実施の形態】
以下、本発明の好ましい実施の態様を詳細に説明する。
始めに、本発明に使用するＥＬパネルの基本的な構造、及び発光の原理について説明する。
図１は本発明に用いるＥＬパネルの断面構造を示し、図２はＥＬパネルにおける電極の平面構造を示す。
【００１６】
図中の符号１は発光層を、２は絶縁層を、３は電極を、そして４は絶縁性基材フィルムをそれぞれ示す。
ＥＬパネルＡは、銅やアルミニウム等の導線性材料を用いて略櫛歯形（例えば、電極幅０．３〜０．５ｍｍ、スリット幅０．１〜０．２ｍｍ）に形成された第１電極３ａと第２電極３ｂの２つの電極を、互いに櫛歯が交互となるように電気的に分離してＰＥＴ（ポリエチレンテレフタレート）やポリイミド等からなる絶縁性基材フィルム４上に配置させ、その上面にチタン酸バリウム等の無機粒子を含む絶縁体層２とフッ素系バインダーを含む蛍光体発光層１を積層させて構成されている。
そして、第１電極３ａおよび第２電極３ｂの電極端子３ａ’，３ｂ’に所定の交流電圧（１５０Ｖ程度）を印加すると、両電極間３ａ，３ｂにある蛍光体が暗所で目視できる程度にわずかに発光する。この際、ＥＬパネルＡの表面、すなわち発光層１の表面に導電性のあるインキ５を塗布すると、発光層１にある蛍光体に電界がかかり、描線下部の蛍光体発光層１が発光するため描画させたインキ５が光っているように見えるものである。
【００１７】
本発明に係るＥＬパネル用インキ組成物は、基本的に、少なくとも水と着色剤とイオン性物質と高沸点水溶性有機溶剤とを必須成分として含有する。
このうち、本発明に係る水は、脱イオンされたイオン交換水であることが好ましい。脱イオンされていない水は、例えば金属陽イオンやハロゲン陰イオン等の溶存イオンを含んでおり、これらの溶存イオンと本発明のＥＬパネル用インキ組成物の別の必須成分であるイオン性物質との作用により析出物が生成すると、インキ詰まり等の原因になるからである。
【００１８】
また、本明細書でいうイオン性物質とは、概して水に溶けてイオン化する物質をいう。従って、具体的には、塩化カルシウム、塩化カリウム等の金属塩、塩化ラウリルトリメチルアンモニウム、塩化セチルトリメチルアンモニウム等のアンモニウム塩であってもよい。
【００１９】
本発明に係るイオン性物質としては、陰イオン性または陽イオン性または両性のいずれかの界面活性剤であることが好ましい。非イオン性の界面活性剤は、イオン性を有しないため、ＥＬパネル用インキ組成物に使用しても発光の効果がほとんどない。ここで本明細書でいう界面活性剤とは、液体の表面張力、若しくは液−液間又は液−固間の界面張力を減少させる物質であって、分子内に親水基と親油基（疎水基）とを有する物質をいう。この中で陰イオン性界面活性剤としては、大きく分類してカルボン酸塩、アルキルスルホン酸塩、硫酸エステル塩、リン酸エステル塩等があり、具体的には石けん、Ｎ−アシルアミノスルホン酸塩、アルキルエーテルカルボン酸塩、アルキルスルホン酸塩、アルキルエーテルナフタレンスルホン酸塩、スルホコハク酸塩、Ｎ−アシルスルホン酸塩、アルキル硫酸塩、アルキルアミド硫酸塩、アルキルリン酸塩、アルキルエーテルリン酸塩、ポリオキシエチレンアルキルアリルエーテルリン酸塩などがある。より具体的にはドデシルベンゼンスルホン酸ナトリウムナトリウム、オレイン酸カリウム、ヤシ脂肪酸カリウム、ジアルキルスルホコハク酸ナトリウム、アルキルナフタレンスルホン酸ナトリウム等がある。
また、陽イオン性界面活性剤としては、アルキルアミン塩、第四級アンモニウム塩、芳香族四級アンモニウム塩、複素環四級アンモニウム塩等があり、具体的にはジステアリルジメチルアンモニウムクロライド、アルキルベンジルジメチルアンモニウムクロライド等がある。
更に、両性界面活性剤としては、カルボキシベタイン、スルホベタイン、アミノカルボン酸塩、イミダゾリン誘導体、アルキルアミンオキサイドなどがあり、具体的には、ラウリルベタイン、ステアリルベタイン、ラウリン酸アミドプロピルヒドロキシスルホベタイン、ラウリルアミノ酸酢酸ベタイン、ラウリルジメテルアミンオキサイド等が挙げられる。
【００２０】
前記界面活性剤は、本発明の水性インキ組成物中に５〜３０重量％含有されることが好ましい。５重量％より少ないと界面活性剤による発光の効果や濡れ性向上の効果が極めて小さくなってしまい、３０重量％より多いとインキ組成物が増粘してしまい、筆記具用等のインキ組成物として適さなくなってしまう。
【００２１】
また、本明細書でいう高沸点水溶性有機溶剤とは、概ね沸点が水の沸点である１００℃より高温であって、水９０重量部に対して１０重量部以上可溶なものをいう。具体的には、例えばグリセリン，エチレングリコール，ジエチレングリコール，プロピレングリコール，ポリエチレングリコール，トリエタノールアミンなどがあり、それらの１種または２種以上を混合して使用することができる。
【００２２】
前記高沸点水溶性有機溶剤は、本発明の水性インキ組成物中に１０〜４０重量％の範囲で含有されることが好ましい。１０重量％より少ないと高沸点水溶性有機溶剤の効果をほとんど発揮しえなくなり、４０重量％より多いとインキ組成物が増粘してしまい、筆記具用等のインキ組成物として適さなくなってしまう上に、当該高沸点水溶性有機溶剤がパネル表面に塗布されたコーティングを溶かしてしまうおそれが生じる。
【００２３】
ただし、前記イオン性物質が塩化カルシウムまたは塩化マグネシウムまたは塩化ラウリルトリメチルアンモニウムである場合には、本発明の水性インキ組成物中に前記高沸点水溶性有機溶剤を添加しなくても、該水性インキ組成物を用いて描かれた描線は高い発光強度を維持しつつ、発光の持続時間を充分に長くすることができる。
【００２４】
また、本発明に係る水性インキ組成物は、インクに着色させるために従来公知の水溶性の染料及び／または顔料を用いることができる。
具体的には、染料としては例えば、カラーインデックス（以降Ｃ．Ｉ．）Ｄｉｒｅｃｔ  Ｂｌａｃｋ  １７，同１９，同３８，同１５４、Ｃ．Ｉ．Ｄｉｒｅｃｔ  Ｙｅｌｌｏｗ  １，同４，同１２，同２９、Ｃ．Ｉ．Ｄｉｒｅｃｔ  Ｏｒａｎｇｅ  ６，同８，同２６，同２９、Ｃ．Ｉ．Ｄｉｒｅｃｔ  Ｒｅｄ  １，同２，同４，同１３、Ｃ．Ｉ．Ｄｉｒｅｃｔ  Ｂｌｕｅ  ２，同６，同１５，同７８，同８７等の直接染料、Ｃ．Ｉ．Ａｃｉｄ  Ｂｌａｃｋ  ２，同３１、Ｃ．Ｉ．Ａｃｉｄ  Ｙｅｌｌｏｗ  ３，同１７，同２３，同７３、Ｃ．Ｉ．Ａｃｉｄ  Ｏｒａｎｇｅ  １０，Ｃ．Ｉ．Ａｃｉｄ  Ｒｅｄ  １３，同１４，同１８，同２７，同５２，同７３，同８７，同９２、Ｃ．Ｉ．Ａｃｉｄ  Ｂｌｕｅ  １，同９，同７４，同９０等酸性染料及びＣ．Ｉ．Ｂａｓｉｃ  Ｙｅｌｌｏｗ  ２，同３、Ｃ．Ｉ．Ｂａｓｉｃ  Ｒｅｄ  １，同２，同８，同１２、Ｃ．Ｉ．Ｂａｓｉｃ  Ｖｉｏｌｅｔ  １，同３，同１０、Ｃ．Ｉ．Ｂａｓｉｃ  Ｂｌｕｅ  ５，同９，同２６等塩基性染料等の水溶性染料を用いることができる。
顔料としては、水系媒体に分散可能な顔料である水分散性顔料の全てが使用可能であって、例えば、カーボンブラック、金属粉顔料等の無機顔料、アゾ系、フタロシアニン系、キナクドリン系等の有機顔料、蛍光顔料等を用いることができる。
これらのうち、染料はＥＬパネルに浸透しやすいため、一度描線をＥＬパネルに描くと、その描線を消すことは困難となる。一方、顔料はＥＬパネルに浸透しないため、その描線を容易に消すことが可能なる。従って、本発明の水性インキ組成物を用いたマーキングペン等でＥＬパネル上に筆記された描線の消しやすさの点から、顔料を用いることが好ましい。
【００２５】
その他に、本発明に係る水性インキ組成物には、インキ材料として通常用いられる防腐剤、防錆剤、分散樹脂、乾燥抑制剤、ｐＨ調整剤、固着樹脂、粘度調整剤等の添加剤を必要に応じて用いることができる。
【００２６】
【実施例】
次に、本発明を具体的な実施例により更に詳細に説明する。
＜実施例１＞
【表１】
2004277643.tif 000003
上記インキ原料を撹拌機を用いて撹拌混合し、水性赤色インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して水性マーキングペンを作成した。
【００２７】
＜実施例２＞
【表２】
2004277643.tif 000004
上記インキ原料を撹拌機を用いて撹拌混合し、水性黄色インキ組成物を得た。得られたインキ組成物を、市販されている直液式水性マーキングペン（蛍光スパーキー１、ゼブラ社製、商品名）と同様にインキタンクに充填した後、バルブ組み込み済み先端カバーを装着し、ポリエステルペン先（テイボー社製）とキャップを装着して水性マーキングペンを作成した。
【００２８】
＜実施例３＞
【表３】
2004277643.tif 000005
上記インキ原料を撹拌機を用いて撹拌混合し、水性蛍光桃色インキ組成物を得た。得られたインキ組成物を濾紙で濾過した後、ピエゾ素子を使用したインクジェットプリンター（セイコーエプソン社製、ＰＭ−７００Ｃ、商品名）のインキとして、インクタンクに充填し、インクジェットプリンター用インクカートリッジを作成した。
【００２９】
＜実施例４＞
【表４】
2004277643.tif 000006
上記インキ原料を撹拌機を用いて撹拌混合し、水性青色インキ組成物を得た。得られたインキ組成物を用いて通常の凸版印刷機でＥＬパネルに印刷を行った。
【００３０】
＜実施例５＞
【表５】
2004277643.tif 000007
上記インキ原料を撹拌機を用いて撹拌混合し、水性青色インキ組成物を得た。得られたインキ組成物を市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して水性マーキングペンを作成した。
【００３１】
＜実施例６＞
【表６】
2004277643.tif 000008
上記インキ原料を撹拌機を用いて撹拌混合し、水性緑色インキ組成物を得た。得られたインキ組成物を、市販されている直液式水性マーキングペン（蛍光スパーキー１、ゼブラ社製、商品名）と同様にインキタンクに充填した後、バルブ組み込み済み先端カバーを装着し、ポリエステルペン先（テイボー社製）とキャップを装着して水性マーキングペンを作成した。
【００３２】
＜実施例７＞
【表７】
2004277643.tif 000009
上記インキ原料を撹拌機を用いて撹拌混合し、水性赤紫色インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して水性マーキングペンを作成した。
【００３３】
＜実施例８＞
【表８】
2004277643.tif 000010
上記インキ原料を撹拌機を用いて撹拌混合し、水性蛍光橙色インキ組成物を得た。得られたインキ組成物を、市販されている直液式水性マーキングペン（蛍光スパーキー１、ゼブラ社製、商品名）と同様にインキタンクに充填した後、バルブ組み込み済み先端カバーを装着し、ポリエステルペン先（テイボー社製）とキャップを装着して水性マーキングペンを作成した。
【００３４】
＜比較例１＞
【表９】
2004277643.tif 000011
イオン性物質を含まない上記インキ原料を撹拌機を用いて撹拌混合し、水性赤色インキ組成物を得た。得られたインキ組成物を濾紙で濾過した後、ピエゾ素子を使用したインクジェットプリンター（セイコーエプソン社製、ＰＭ−７００Ｃ、商品名）のインキとして、インクタンクに充填し、インクジェットプリンター用インクカートリッジを作成した。
【００３５】
＜比較例２＞
【表１０】
2004277643.tif 000012
高沸点水溶性有機溶剤を含まない上記インキ原料を撹拌機を用いて撹拌混合し、水性蛍光桃色インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して水性マーキングペンを作成した。
【００３６】
＜比較例３＞
【表１１】
2004277643.tif 000013
実施例５のインキ原料のうち塩化ラウリルトリメチルアンモニウムを含有するコータミン２４Ｐを除いた上記インキ原料を撹拌機を用いて撹拌混合し、水性青色インキ組成物を得た。得られたインキ組成物を、市販されている中綿水性マーキングペン（蛍光オプテックス１、ゼブラ株式会社製、商品名）と同様にポリエステル繊維束中綿に充填した後、軸筒に装填し、ポリエステルペン先（テイボー株式会社製）とキャップを装着して水性マーキングペンを作成した。
【００３７】
＜比較例４＞
【表１２】
2004277643.tif 000014
非イオン性の界面活性剤を用いた上記インキ原料を撹拌機を用いて撹拌混合し、水性赤紫色インキ組成物を得た。得られたインキ組成物を市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して水性マーキングペンを作成した。
【００３８】
（試験方法）
上記実施例及び比較例で作成した水性マーキングペン（実施例１，２，５〜８，比較例２〜４）、または水性インクカートリッジ（実施例３，比較例１）により、若しくは水性インキ組成物を用いて凸版印刷機により（実施例４）、ＥＬパネル（日本電子ライト社製  青色発光無機ＥＬパネル）に手書き筆記または印刷した後、ＥＬパネルに通電し描線の発光状態及び持続時間を確認した。
【００３９】
（評価結果）
【表１３】
2004277643.tif 000015
発光状態の説明
◎  ：強い発光状態を持続
○  ：徐々に弱くなったが発光状態を持続
×  ：描線が１分以内に発光しなくなった
−  ：発光時間の確認できず
【００４０】
上記の評価結果から理解されるように、比較例１はイオン性物質を、また比較例３は塩化ラウリルトリメチルアンモニウムまたは塩化カルシウムまたは塩化マグネシウムを含まないため、ＥＬパネルの描線がすぐに発光しなくなった。また、比較例２は有機溶剤を含まないため描線の水分の揮発と共に描線が発光しなくなり、比較例４は界面活性剤がイオン性を有していないため、ＥＬパネルの描線がすぐに発光しなくなった。
対して、実施例１〜８はＥＬパネルの描線の発光状態や時間に違いは見られるものの、長時間の発光持続性が認められ、本発明の効果が実証された。
【００４１】
【発明の効果】
以上説明したとおり、本発明の第１発明に係るＥＬパネル用水性インキ組成物（請求項１）は、少なくとも水と着色剤とイオン性物質及び高沸点水溶性有機溶剤を含有することで、これを用いたマーキングペン等でＥＬパネルの表面に筆記等すると、描かれた描線が高い発光強度を維持しつつ発光の持続時間を充分に長くすることができる。
【００４２】
また、本発明の第２、第３発明に係るＥＬパネル用水性インキ組成物（請求項２，３）は、塩化ラウリルトリメチルアンモニウムまたは塩化カルシウムまたは塩化マグネシウムを含有することで、これを用いたマーキングペン等でＥＬパネルの表面に筆記等すると、高沸点水溶性有機溶剤を含有しなくても高い発光強度を維持しつつ発光持続時間を長くすることができる。
【００４３】
更に、請求項４記載の発明に係るＥＬパネル用水性インキ組成物によれば、イオン性物質として界面活性剤を添加することで、これを用いたマーキングペン等でＥＬパネルの表面に筆記等すると、ＥＬパネル表面で描線が弾かれることなく容易に筆記または印刷が可能となるので、ＥＬパネル上で筆記または描線の膜厚が均一となり良好な発光状態が得られる。
【００４４】
また、請求項５記載の発明に係るＥＬパネル用水性インキ組成物によれば、高沸点水溶性有機溶剤を、グリセリン、エチレングリコール、ジエチレングリコール、プロピレングリコール、ポリエチレングリコール、トリエタノールアミンより選択した１種または２種以上とすることで、発光時間を更に長くすることができる。
【００４５】
更に、請求項６記載の発明に係るＥＬパネル用水性インキ組成物によれば、着色剤を顔料とすることで、これを用いたマーキングペン等でＥＬパネルの表面に筆記等しても、描線がＥＬパネルに浸透することがなく、容易に描線を消すことが可能となる。
そして、本発明に係る水性インキ組成物中の着色剤の色と発光色が異なっていれば、これを用いたマーキングペン等で筆記等されたＥＬパネルの表面に描かれた描線は、ＥＬパネルの通電をオン・オフにすることでその色が変化するので、装飾・強調等の効果をも有することとなる。
【図面の簡単な説明】
【図１】本発明に用いるＥＬパネルの模式断面図。
【図２】ＥＬパネルに組み込まれている電極の平面構造を説明する図。
【符号の説明】
１………発光層                  ２………絶縁層
３ａ……第１電極              ３ａ’……第１電極端子
３ｂ……第２電極              ３ｂ’……第２電極端子
４………基材フィルム            ５………インキ
【図１】
2004277643.tif 000016
【図２】
2004277643.tif 000017